(57)【特許請求の範囲】
【請求項１】
有機溶媒中、アルキニルアルコール化合物又はアルケニルアルコール化合物と、一般式（１）〜（４）からなるパラジウム化合物群から選ばれた１種又は２種以上のパラジウム化合物又はその多量体とを反応させることにより得られる、前記アルキニルアルコール化合物又は前記アルケニルアルコール化合物を凝集保護剤として有するパラジウムナノ粒子である、水素化促進剤。
Ｐｄ（II）ＸjＬk  …（１）
（Ｐｄ（II）Ｘm）2-の塩  …（２）
（Ｐｄ（II）Ｌn）2+の塩  …（３）
（Ｐｄ（IV）Ｘp）2-の塩  …（４）
（一般式（１）〜（４）中、Ｌは含リン配位子を除く単座又は多座配位子（化合物中にＬが２以上存在するときは各々独立して互いに同じであってもよいし異なっていてもよい）、Ｘはアニオン性基、ｊはＸjが全体で−２価となるようにＸの価数に応じて決まる値、ｋは０〜４のいずれかの整数、ｍはＸmが全体で−４価となるようにＸの価数に応じて決まる値、ｎは４〜６のいずれかの整数、ｐはＸpが全体で−６価となるようにＸの価数に応じて決まる値である）
【請求項２】
請求項１に記載の水素化促進剤を水素化触媒又は水素化触媒の構成要素として用いた場合に、４−オクチンの水素化反応においてターン・オーバー・ナンバー（ＴＯＮ）が１００万以上であるか該水素化反応が完結した時点でのターン・オーバー・フリクエンシー（ＴＯＦ）が１００ｓｅｃ-1以上である、水素化促進剤。
【請求項３】
請求項１又は２に記載の水素化促進剤を含む、水素化触媒。
【請求項４】
請求項１又は２に記載の水素化促進剤と塩基及び／又は還元剤とを含む、水素化触媒。
【請求項５】
前記還元剤がボロヒドリド化合物である、請求項４に記載の水素化触媒。
【請求項６】
有機溶媒中、アルキニルアルコール化合物又はアルケニルアルコール化合物と、一般式（１）〜（４）からなるパラジウム化合物群から選ばれた１種又は２種以上のパラジウム化合物又はその多量体とを反応させることにより、前記アルキニルアルコール化合物又は前記アルケニルアルコール化合物を凝集保護剤として有するパラジウムナノ粒子である、水素化促進剤を得る、水素化促進剤の製法。
Ｐｄ（II）ＸjＬk  …（１）
（Ｐｄ（II）Ｘm）2-の塩  …（２）
（Ｐｄ（II）Ｌn）2+の塩  …（３）
（Ｐｄ（IV）Ｘp）2-の塩  …（４）
（一般式（１）〜（４）中、Ｌは含リン配位子を除く単座又は多座配位子（化合物中にＬが２以上存在するときは各々独立して互いに同じであってもよいし異なっていてもよい）、Ｘはアニオン性基、ｊはＸjが全体で−２価となるようにＸの価数に応じて決まる値、ｋは０〜４のいずれかの整数、ｍはＸmが全体で−４価となるようにＸの価数に応じて決まる値、ｎは４〜６のいずれかの整数、ｐはＸpが全体で−６価となるようにＸの価数に応じて決まる値である）
【請求項７】
請求項３〜５のいずれかに記載の水素化触媒を用いて、反応溶媒中、水素又は水素を供与する化合物の存在下、反応基質であるアルキン化合物を部分水素化することによりアルケン化合物を得る、アルケン化合物の製法。
【請求項８】
請求項４又は５に記載の水素化触媒を用いて、反応溶媒中、水素又は水素を供与する化合物の存在下、反応基質である内部アルキン化合物を部分水素化することにより、高選択的にシスアルケン化合物を得る、アルケン化合物の製法。
【請求項９】
請求項７又は８に記載のアルケン化合物の製法であって、水素化触媒を水素ガスで前処理したのちアルキン化合物の水素化反応を行うことを特徴とする、アルケン化合物の製法。
【発明の詳細な説明】
【技術分野】
【０００１】
本発明は、アルキン化合物をアルケン化合物に部分水素化するための水素化触媒、及びこの水素化触媒を用いたアルケン化合物の製法に関するものである。
【背景技術】
【０００２】
従来より、アルキン化合物のアルケン化合物への部分的水素化反応において、パラジウムやニッケルなどの遷移金属触媒を用いた研究が行われている。例えば、Ｈ．Ｌｉｎｄｌａｒは、炭酸カルシウムに坦持した金属パラジウムを酢酸鉛で被毒して調製した触媒を用いてアルキン化合物の部分水素化を行い、高選択的にシスアルケン化合物が得られることを報告した。この触媒は、高活性と高シス選択性を兼ね備えたものとして現在もっとも一般的に用いられている。
【０００３】
本発明者らは、既に、アルキン化合物を高活性に部分水素化する触媒として、幾つかのホスフィン−パラジウム錯体が有用であることを開示している。例えば特許文献１では、ホスフィン−パラジウム錯体として、塩化１，２−ビス（ジフェニルホスフィノ）プロパンパラジウムを触媒量用いて、Ｎ，Ｎ−ジメチルホルムアミド（ＤＭＦ）とアルコールとの混合溶媒中、ｔｅｒｔ−ブトキシカリウムあるいは水素化ホウ素ナトリウムの存在下で且つ水素の存在下、反応基質であるアルキン化合物を部分水素化してアルケン化合物を製造する方法を開示している。
【０００４】
また、非特許文献１には、モンモリロナイトに担持されたパラジウムナノ粒子を触媒とする、アルキン化合物の水素化反応が報告されている。具体的には、この種のパラジウムナノ粒子を触媒として用いて１−フェニル−１−ブチンの水素化反応をＴＨＦ中で常温で行ったところ、反応時間６０分で１−フェニル−ｃｉｓ−ブテンが約６０％、１−フェニル−ｔｒａｎｓ−ブテンが約３０％、１−フェニルブタンが約１０％生成している例が報告されている。
【先行技術文献】
【特許文献】
【０００５】
【特許文献１】特開２００３−２３６３８６号公報
【非特許文献】
【０００６】
【非特許文献１】Journal of Catalysis, vol.194, pp146-152(2000)
【発明の概要】
【発明が解決しようとする課題】
【０００７】
上述した特許文献１に記載されたホスフィン−パラジウム錯体は水素化触媒として反応速度が速くしかも内部アルキン化合物を水素化したときのシスアルケン化合物への選択性も高いものであるが、このような優れたホスフィン−パラジウム錯体を更に凌駕する水素化触媒が開発されることは、例えば医薬品や農薬及びそれらの中間体を合成するうえで極めて有用であるため、化学薬品関連の産業において強く要望されるところである。
【０００８】
一方、上述したモンモリロナイトに担持されたパラジウムナノ粒子は、アルキン化合物を水素化することはできるものの、シスアルケン化合物を高選択的に得ることは難しいという問題があった。すなわち、トランスアルケン化合物が生成したり過剰の水素添加によるアルカン化合物が生成したりするのを効果的に抑制することができなかった。
【０００９】
本発明は、上述した課題に鑑みなされたものであり、微量でもって水素化反応を非常に高速度で進めることのできる水素化促進剤及び水素化触媒を提供することを目的の一つとする。また、これらの水素化促進剤や水素化触媒を用いたアルケン化合物の製法を提供すること、特にアルキン化合物から高速且つ高選択的にシスアルケン化合物を製造する方法を提供することを目的の一つとする。
【課題を解決するための手段】
【００１０】
本発明者らは、上述したとおり、特許文献１においてジホスフィンを配位子とする２価パラジウム錯体と、ｔｅｒｔ−ブトキシカリウム等の塩基からなる水素化触媒を開発したが、その後、さらに高効率的な均一系パラジウム触媒の開発を目的として鋭意検討を行ったところ、水素化反応を非常に高速度で進め、ごく微量の触媒でも機能する従来にない優れた水素化触媒を新たに見出すと共に、その水素化触媒を構成すると共に単独でも水素化を促進する機能を有する水素化促進剤も新たに見出し、本発明を完成するに至った。また、本発明者らは、今回の水素化促進剤がパラジウムナノ粒子であることの解明も行った。
【００１１】
本発明の水素化促進剤は、有機溶媒中、アルキン化合物又はアルケン化合物と、一般式（１）〜（４）からなるパラジウム化合物群から選ばれた１種又は２種以上のパラジウム化合物又はその多量体と、塩基とを反応させることにより得られるものである。
Ｐｄ（II）ＸjＬk  …（１）
（Ｐｄ（II）Ｘm）2-の塩  …（２）
（Ｐｄ（II）Ｌn）2+の塩  …（３）
（Ｐｄ（IV）Ｘp）2-の塩  …（４）
（一般式（１）〜（４）中、Ｌは含リン配位子を除く単座又は多座配位子（化合物中にＬが２以上存在するときは各々独立して互いに同じであってもよいし異なっていてもよい）、Ｘはアニオン性基、ｊはＸjが全体で−２価となるようにＸの価数に応じて決まる値、ｋは０〜４のいずれかの整数、ｍはＸmが全体で−４価となるようにＸの価数に応じて決まる値、ｎは４〜６のいずれかの整数、ｐはＸpが全体で−６価となるようにＸの価数に応じて決まる値である）
【００１２】
本発明の水素化促進剤は、パラジウムナノ粒子であることが判明した。このパラジウムナノ粒子は、各粒子が凝集するのを防止する凝集保護剤としてアルキン化合物又はアルケン化合物を有している。また、このパラジウムナノ粒子は、Ｘ線回折測定での回折ピークの半値幅から求めた結晶径の平均値が０．５〜５ｎｍであることが好ましい。本発明の水素化促進剤は、次の反応過程を経て生成すると考えられる。すなわち、塩基として還元力が低い化合物を用いた場合には、まず有機溶媒と塩基とが反応することにより還元剤が生成し、その還元剤により一般式（１）〜（４）からなるパラジウム化合物群から選ばれた１種又は２種以上のパラジウム化合物又はその多量体が還元されてパラジウムナノ粒子が生成したものと考えられる。例えば、有機溶媒としてＤＭＦ、塩基としてｔ−ＢｕＯＫを用いた場合には、まず両者が反応して還元剤であるギ酸カリウムが反応系内で生成し、このギ酸カリウムにより２価〜４価のパラジウム化合物が還元されたものと考えられる。塩基として還元力の高い化合物を用いた場合には、その還元剤により一般式（１）〜（４）からなるパラジウム化合物群から選ばれた１種又は２種以上のパラジウム化合物又はその多量体が還元されてパラジウムナノ粒子が生成したものと考えられる。
【００１３】
また、本発明の水素化促進剤は、有機溶媒中、アルキニルアルコール化合物又はアルケニルアルコール化合物と、一般式（１）〜（４）からなるパラジウム化合物群から選ばれた１種又は２種以上のパラジウム化合物又はその多量体とを反応させることにより得られるものでもある。アルキン化合物又はアルケン化合物としてアルキニルアルコール化合物又はアルケニルアルコール化合物を使用する場合には、水素化促進剤を生成するにあたり塩基は必須ではない。このようにして得られる水素化促進剤も、パラジウムナノ粒子であることが判明した。このパラジウムナノ粒子は、凝集保護剤としてアルキニルアルコール化合物又はアルケニルアルコール化合物を有している。また、このパラジウムナノ粒子は、Ｘ線回折測定での回折ピークの半値幅から求めた結晶径の平均値が０．５〜５ｎｍであることが好ましい。
【００１４】
なお、本明細書では、アルキン化合物はアルキニルアルコール化合物を含む上位概念の用語とし、アルケン化合物はアルケニルアルコール化合物を含む上位概念の用語として用いる。
【００１５】
本発明の水素化促進剤は、塩基及び／又は還元剤と組み合わせて用いることにより、アルキン化合物のアルケン化合物への部分水素化反応を進行させる水素化触媒として作用するが、この水素化触媒は従来知られている水素化触媒と比べて、微量でもって水素化反応を非常に高速度で進めることができる。また、本発明の水素化促進剤は、単独で用いた場合でもこれらの水素化反応を進行させるが、本発明の水素化促進剤を塩基及び／又は還元剤と組み合わせて水素化触媒として用いることが好ましい。すなわち、一般に反応基質として内部アルキン化合物を用いた場合には、異性化反応によりトランスアルケン化合物が生成したり過剰水素化反応によってアルカン化合物が生成したりして高選択的にシスアルケン化合物が得られにくいのに対して、本発明の水素化促進剤を塩基及び／又は還元剤と組み合わせて水素化触媒として用いた場合には、その内部アルキン化合物のシスアルケン化合物への水素化反応を高選択的に進行させる。また、一般に反応基質として外部アルキン化合物を用いた場合には、過剰水素化反応によってアルカン化合物が生成しやすいのに対して、本発明の水素化促進剤を塩基及び／又は還元剤と組み合わせて水素化触媒として用いた場合には、その外部アルキン化合物のアルケン化合物への水素化反応を高選択的に進行させる。
【００１６】
このように、本発明の水素化促進剤（つまりアルキン化合物又はアルケン化合物を凝集保護剤として有するパラジウムナノ粒子）を塩基及び／又は還元剤と組み合わせて水素化触媒としてもよいが、本発明の水素化促進剤の代わりに既知の方法で合成された既知のパラジウムナノ粒子を採用して水素化触媒としてもよい。例えば、２価パラジウム化合物と還元剤との反応によりパラジウムナノ粒子を合成する方法が既知文献であるJ. Am. Chem. Soc., vol.127(7), pp2125-2135(2005)などに記載されている。
【００１７】
本発明の水素化促進剤は、水素化触媒又は水素化触媒の構成要素として用いた場合に、４−オクチンの水素化反応においてターン・オーバー・ナンバー（ＴＯＮ）が１００万以上であるか該水素化反応が完結した時点でのターン・オーバー・フリクエンシー（ＴＯＦ）が１００ｓｅｃ-1以上という性質を有していることが好ましい。ここで、ＴＯＮとは、触媒反応において１分子の触媒が基質に対して作用する回数であり、触媒の寿命効率を示す指標である。このＴＯＮが１００万以上という性質は従来知られている水素化触媒には見られない高寿命といえる。また、ＴＯＦとは、１分子の触媒が１秒あたりに基質に対して作用する頻度であり、触媒の速度性能を示す指標である。このＴＯＦが１００ｓｅｃ-1以上という性質も従来知られている水素化触媒には見られない高触媒活性といえる。
【００１８】
本発明の水素化促進剤の特徴の一つは、パラジウムナノ粒子の凝集保護剤がアルキン化合物又はアルケン化合物である点にある。これらが金属パラジウムへ配位する能力は他の凝集保護剤と比較して弱く、特にアルケン化合物の配位力は弱い。例えば、本発明の水素化促進剤を調製する際にアルキン化合物を添加した場合、このアルキン化合物はパラジウムナノ粒子の表面を覆うほか、一部はパラジウムと反応して環化や重合を起こしてアルケン化合物となり、その一部がパラジウム表面をアルキン化合物と共に覆っているものと考えられる。水素化反応の系中では、基質のアルキン化合物が多量に存在していることから、直ちに基質アルキンがパラジウムナノ粒子に配位し、水素化されてアルケンとなって脱離し、再び高活性なパラジウムナノ粒子になると推測される。このようなメカニズムから、本発明の水素化促進剤であるパラジウムナノ粒子が従来のパラジウムナノ粒子と比較して高活性且つ高速度の触媒性能が発現するものと考えられる。
【００１９】
水素化促進剤の生成反応に使用可能な有機溶媒は、極性溶媒及び非極性溶媒のいずれも使用可能であるが、極性溶媒が好ましい。極性溶媒としては、例えばアミド系溶媒、エーテル系溶媒、アルコール系溶媒、含硫黄系溶媒、及びこれらの混合物が挙げられる。また、水素化促進剤の生成反応において塩基を用いる場合には、塩基と反応して還元剤を発生させる溶媒であることが好ましく、例えばアミド系溶媒が好ましい。アミド系溶媒としては、例えばＮ−メチルホルムアミド、Ｎ，Ｎ−ジメチルホルムアミド（ＤＭＦ）、Ｎ−メチルアセトアミド、及びＮ，Ｎ−ジメチルアセトアミド（ＤＭＡ）等が挙げられるが、このうちＤＭＦ又はＤＭＡが好ましい。エーテル系溶媒としては、例えばテトラヒドロフラン（ＴＨＦ）、ジオキサン等が挙げられる。アルコール系溶媒としては、例えばメタノール、エタノール、ｎ−プロパノール、イソプロピルアルコール（ＩＰＡ）、ｎ−ブタノール、ｓｅｃ−ブタノール、ｔｅｒｔ−ブタノール等が挙げられる。含硫黄系溶媒としては、例えばジメチルスルホキシド（ＤＭＳＯ）等が挙げられる。混合溶媒としては、例えばアミド系溶媒とアルコール系溶媒との混合溶媒等が挙げられる。使用する溶媒の量には特に制限はなく、パラジウム１モル当たり、１〜１０００リットル程度を目安とするが、好ましくは１０〜１００リットルである。
【００２０】
水素化促進剤の生成反応に使用可能なアルキン化合物及びアルケン化合物としては、アルキン化合物が好ましく、そのうち内部アルキン化合物が特に好ましい。また、これらは有機溶媒に溶解させることを考慮すると、室温で液体であることが好ましい。なお、アルケン化合物及び外部アルキン化合物を用いた場合には反応が良好に進まないことがある。アルキン化合物の具体例としては、２−ブチン、２−ペンチン、２−ヘキシン、３−ヘキシン、２−ヘプチン、３−ヘプチン、２−オクチン、３−オクチン、４−オクチン、ジイソプロピルアセチレン、２−ノニン、３−ノニン、４−ノニン、５−ノニン、２−デシン、３−デシン、４−デシン、５−デシン、ジ−ｔｅｒｔ−ブチルアセチレン、ジフェニルアセチレン、ジベンジルアセチレン、メチル−ｉｓｏ−プロピルアセチレン、メチル−ｔｅｒｔ−ブチルアセチレン、エチル−ｉｓｏ−プロピルアセチレン、エチル−ｔｅｒｔ−ブチルアセチレン、ｎ−プロピル−ｉｓｏ−プロピルアセチレン、ｎ−プロピル−ｔｅｒｔ−ブチルアセチレン、フェニルメチルアセチレン、フェニルエチルアセチレン、フェニル−ｎ−プロピルアセチレン、フェニル−ｉｓｏ−プロピルアセチレン、フェニル−ｎ−ブチルアセチレン、フェニル−ｔｅｒｔ−ブチルアセチレンなどの炭化水素系アルキン類；アセチレンジオール、１−プロピン−１−オール、１−プロピン−１，３−ジオール、２−ブチン−１−オール、２−ブチン−１，４−ジオール、２−ペンチン−１−オール、２−ペンチン−４−オール、２−ペンチン−５−オール、２−ペンチン−１，４−ジオール、２−ペンチン−１，５−ジオール、２−ヘキシン−１−オール、２−ヘキシン−４−オール、２−ヘキシン−５−オール、２−ヘキシン−６−オール、２−ヘキシン−１，４−ジオール、２−ヘキシン−１，５−ジオール、２−ヘキシン−１，６−ジオール、３−ヘキシン−１−オール、３−ヘキシン−２−オール、３−ヘキシン−１，５−ジオール、３−ヘキシン−１，６−ジオール、３−ヘキシン−２，５−ジオール、３−ヘキシン−２，６−ジオール、２−ヘプチン−１−オール、２−ヘプチン−４−オール、２−ヘプチン−５−オール、２−ヘプチン−６−オール、２−ヘプチン−７−オール、３−ヘプチン−１−オール、３−ヘプチン−２−オール、３−ヘプチン−５−オール、３−ヘプチン−６−オール、３−ヘプチン−７−オール、２−ヘプチン−１，２−ジオール、２−ヘプチン−１，５−ジオール、２−ヘプチン−１，６−ジオール、２−ヘプチン−１，７−ジオール、２−ヘプチン−４，５−ジオール、２−ヘプチン−４，６−ジオール、２−ヘプチン−４，７−ジオール、３−ヘプチン−１，２−ジオール、３−ヘプチン−１，５−ジオール、３−ヘプチン−１，６−ジオール、３−ヘプチン−１，７−ジオール、３−ヘプチン−２，５−ジオール、３−ヘプチン−２，６−ジオール、３−ヘプチン−２，７−ジオール、３−ヘプチン−５，６−ジオール、３−ヘプチン−５，７−ジオール、３−ヘプチン−６，７−ジオール、２−オクチン−１−オール、２−オクチン−４−オール、２−オクチン−５−オール、２−オクチン−６−オール、２−オクチン−７−オール、２−オクチン−８−オール、３−オクチン−１−オール、３−オクチン−２−オール、３−オクチン−５−オール、３−オクチン−６−オール、３−オクチン−７−オール、３−オクチン−８−オール、４−オクチン−１−オール、４−オクチン−２−オール、４−オクチン−３−オール、２−オクチン−１，４−ジオール、２−オクチン−１，５−ジオール、２−オクチン−１，６−ジオール、２−オクチン−１，７−ジオール、２−オクチン−１，８−ジオール、２−オクチン−２，５−ジオール、２−オクチン−２，６−ジオール、２−オクチン−２，７−ジオール、２−オクチン−２，８−ジオール、２−オクチン−４，５−ジオール、２−オクチン−４，６−ジオール、２−オクチン−４，７−ジオール、２−オクチン−４，８−ジオール、２−オクチン−５，６−ジオール、２−オクチン−５，７−ジオール、２−オクチン−５，８−ジオール、２−オクチン−６，７−ジオール、２−オクチン−６，８−ジオール、２−オクチン−７，８−ジオール、３−オクチン−１，２−ジオール、３−オクチン−１，５−ジオール、３−オクチン−１，６−ジオール、３−オクチン−１，７−ジオール、３−オクチン−１，８−ジオール、３−オクチン−２，５−ジオール、３−オクチン−２，６−ジオール、３−オクチン−２，７−ジオール、３−オクチン−２，８−ジオール、３−オクチン−５，６−ジオール、３−オクチン−５，７−ジオール、３−オクチン−５，８−ジオール、３−オクチン−６，７−ジオール、３−オクチン−６，８−ジオール、３−オクチン−７，８−ジオール、４−オクチン−１，２−ジオール、４−オクチン−１，３−ジオール、４−オクチン−１，６−ジオール、４−オクチン−１，７−ジオール、４−オクチン−１，８−ジオール、４−オクチン−２，３−ジオール、４−オクチン−２，６−ジオール、４−オクチン−２，７−ジオール、４−オクチン−２，８−ジオール、４−オクチン−３，６−ジオール、４−オクチン−３，７−ジオール、４−オクチン−３，８−ジオール等のアルキニルアルコール類、および上記アルキニルアルコール類の一部又は全部のＯＨ基がＮＨ2基に置換されたアルキニルアミン類などが挙げられる。アルキン化合物及びアルケン化合物は、パラジウム１モル当たり０．１〜１００当量用いることが好ましく、１〜１０当量用いることがより好ましい。
【００２１】
水素化促進剤の生成反応に使用可能なパラジウム源としては、一般式（１）〜（４）のいずれかで表されるパラジウム化合物又はその多量体を用いる。これらの一般式における配位子Ｌとしては、単座配位子、及び多座配位子の双方を用いることができる。配位子Ｌの構造は含リン化合物を除くヘテロ原子を有する化合物全般のほかアルケンやアルキンなどであり、例えばアンモニア、ジメチルアミン、トリメチルアミン、トリエチルアミン、Ｎ，Ｎ，Ｎ’，Ｎ’−テトラメチルエチレンジアミン等のアミン類；アセトニトリル、ベンゾニトリル等のニトリル類；Ｎ，Ｎ−ジメチルホルムアミド、Ｎ，Ｎ−ジメチルアセトアミド等のアミド類などが挙げられる。また、アニオン性基Ｘとしては、例えばフッ素、塩素、臭素、ヨウ素、硫黄、ＮＯ2、ＮＯ3、ＣＮ、ＯＨ、ＳＯ4、Ｓ2Ｏ3、アセチルアセトン、π−アリル基、プロピオネート基、カルボキシル基、ＣＦ3ＣＯＯ基等が挙げられる。
【００２２】
一般式（１）で表される２価のパラジウム化合物としては、例えば、２価中性化合物で配位子Ｌを有さないものや、２価中性化合物で配位子Ｌを有するものが挙げられる。このうち、２価中性化合物で配位子Ｌを有さないものとしては、ＰｄＦ2、ＰｄＣｌ2、ＰｄＢｒ2、ＰｄＩ2、Ｐｄ（ＯＡｃ）2、Ｐｄ（ＮＯ3）2、Ｐｄ（ＯＨ）2、ＰｄＳＯ4、Ｐｄ（ＣＮ）2、ＰｄＳ、Ｐｄ（ＯＣＯＣＦ3）2、ビス（アセチルアセトン）パラジウム、及びアリルパラジウムクロリドなどが挙げられ、２価中性化合物で配位子Ｌを有するものとしては、ＰｄＣｌ2（ＮＨ3）2、ＰｄＢｒ2（ＮＨ3）2、ＰｄＩ2（ＮＨ3）2、Ｐｄ（ＮＯ2）2（ＮＨ3）2、Ｐｄ（ＰｈＣＮ）2Ｃｌ2、Ｐｄ（ＣＨ3ＣＮ）2Ｃｌ2、（２，２−ビピリジン）パラジウムジクロリド、（１，５−シクロオクタジエン）パラジウムジクロリド、エチレンジアミンパラジウムジクロリド、Ｎ，Ｎ，Ｎ’，Ｎ’，−テトラメチルエチレンジアミンパラジウムジクロリド、及び（１，１０−フェナントロリン）パラジウムジクロリドなどが挙げられる。但し、２価中性化合物で配位子Ｌを有するものから誘導した水素化促進剤を水素化触媒の構成要素として用いた場合には水素化反応の速度が十分上がらないことがあるため、２価中性化合物で配位子Ｌを有さないものを用いることが好ましい。
【００２３】
一般式（２）で表される２価のパラジウム化合物としては、例えば、〔ＰｄＣｌ4〕2-（２ＮＨ4）2+、〔Ｐｄ（Ｓ2Ｏ3）４〕2-（２Ｋ）2+、〔ＰｄＣｌ4〕2-（２Ｋ）2+、〔ＰｄＢｒ4〕2-（２Ｋ）2+、〔ＰｄＣＮ4〕2-（２Ｋ）2+、〔Ｐｄ（ＮＯ2）4〕2-（２Ｋ）2+、及び〔ＰｄＣｌ4〕2-（２Ｎａ）2+などの２価ジアニオニック化合物が挙げられる。
【００２４】
一般式（３）で表される２価のパラジウム化合物としては、例えば、〔Ｐｄ（ＮＨ3）4〕2+（２ＣＨ3ＣＯＯ）2-、〔Ｐｄ（ＮＨ3）4〕2+（２Ｃｌ）2-、〔Ｐｄ（ＮＨ3）4〕2+（２Ｂｒ）2-、〔Ｐｄ（ＮＨ3）4〕2+（２ＮＯ3）2-、〔Ｐｄ（ＮＨ3）4〕2+（ＰｄＣｌ4）2-、〔Ｐｄ（ｄｍｆ）4〕2+（２Ｃｌ）2-、〔Ｐｄ（ｄｍｆ）4〕2+（２ＢＦ4）2-、〔Ｐｄ（ｄｍｆ）4〕2+（２ＣｌＯ4）2-、〔Ｐｄ（ｄｍｆ）4〕2+（２ＰＦ6）2-、〔Ｐｄ（ｄｍｆ）4〕2+（２Ｉ3）2-、〔Ｐｄ（ｄｍｆ）4〕2+（２Ｉ）2-、〔Ｐｄ（ｄｍｆ）4〕2+（２ＣＦ3ＳＯ3）2-、〔Ｐｄ（ｄｍａ）4〕2+（２Ｃｌ）2-、〔Ｐｄ（ｄｍａ）4〕2+（２ＢＦ4）2-、〔Ｐｄ（ｄｍａ）4〕2+（２ＣｌＯ4）2-、〔Ｐｄ（ｄｍａ）4〕2+（２ＰＦ6）2-、〔Ｐｄ（ｄｍａ）4〕2+（２Ｉ3）2-、〔Ｐｄ（ｄｍａ）4〕2+（２Ｉ）2-、〔Ｐｄ（ｄｍａ）4〕2+（２ＣＦ3ＳＯ3）2-、〔Ｐｄ（ＣＨ3ＣＮ）4〕2+（２Ｃｌ）2-、〔Ｐｄ（ＣＨ3ＣＮ）4〕2+（２ＢＦ4）2-、〔Ｐｄ（ＣＨ3ＣＮ）4〕2+（２ＣｌＯ4）2-、〔Ｐｄ（ＣＨ3ＣＮ）4〕2+（２ＰＦ6）2-、〔Ｐｄ（ＣＨ3ＣＮ）4〕2+（２Ｉ3）2-、〔Ｐｄ（ＣＨ3ＣＮ）4〕2+（２Ｉ）2-、〔Ｐｄ（ＣＨ3ＣＮ）4〕2+（２ＣＦ3ＳＯ3）2-、〔Ｐｄ（ＰｈＣＮ）4〕2+（２Ｃｌ）2-、〔Ｐｄ（ＰｈＣＮ）4〕2+（２ＢＦ4）2-、〔Ｐｄ（ＰｈＣＮ）4〕2+（２ＣｌＯ4）2-、〔Ｐｄ（ＰｈＣＮ）4〕2+（２ＰＦ6）2-、〔Ｐｄ（ＰｈＣＮ）4〕2+（２Ｉ3）2-、〔Ｐｄ（ＰｈＣＮ）4〕2+（２Ｉ）2-、及び〔Ｐｄ（ＰｈＣＮ）4〕2+（２ＣＦ3ＳＯ3）2-等の２価ジカチオニック化合物が挙げられる。このような２価ジカチオニック化合物の製造方法としては、例えば、〔Ｐｄ（ＣＨ3ＣＮ）4〕2+（２ＢＦ4）2-はアセトニトリル溶媒中でパラジウムスポンジとＮＯＢＦ4の反応によって得ることができる(Organometallics vol.20,p2697(2001))。また、パラジウム化合物の配位子Ｌを、より配位力の高い配位子へ交換することも可能であり、一例として〔Ｐｄ（ＣＨ3ＣＮ）4〕2+（２ＢＦ4）2-から〔Ｐｄ（ｄｍｆ）4〕2+（２ＢＦ4）2-を合成することができる(Inorg.Chem.,vol.30,p1112(1991))。
【００２５】
一般式（４）で表される４価ジアニオニック化合物としては、例えば、〔ＰｄＣｌ6〕2-（２ＮＨ4）2+、〔ＰｄＣｌ6〕2-（２Ｋ）2+、及び〔ＰｄＣｌ6〕2-（２Ｎａ）2+などが挙げられる。
【００２６】
水素化促進剤の生成反応に使用可能な塩基は、例えば無機塩基としては金属アルコキシド、金属アリールオキシド、水酸化物、アルキル金属化合物、アリール金属化合物、アンモニアなどが挙げられ、有機塩基としてはアミン、イミン、アミド、イミドなどが挙げられる。また、塩基性を有する還元剤を用いることもできる。また、これらの混合物を用いることもできる。具体的には、ＣＨ3ＯＫ、ＣＨ3ＣＨ2ＯＫ、ＣＨ3ＣＨ2ＣＨ2ＯＫ、ｉ−ＰｒＯＫ、ｔ−ＢｕＯＫ、ｔ−ＡｍＯＫ、（ＣＨ3ＣＨ2）3ＣＯＫ、ＰｈＯＫ、ＣＨ3ＯＮａ、ＣＨ3ＣＨ2ＯＮａ、ＣＨ3ＣＨ2ＣＨ2ＯＮａ、ｉ−ＰｒＯＮａ、ｔ−ＢｕＯＮａ、ｔ−ＡｍＯＮａ、（ＣＨ3ＣＨ2）3ＣＯＮａ、ＰｈＯＮａ、ＣＨ3ＯＬｉ、ＣＨ3ＣＨ2ＯＬｉ、ＣＨ3ＣＨ2ＣＨ2ＯＬｉ、ｉ−ＰｒＯＬｉ、ｔ−ＢｕＯＬｉ、ｔ−ＡｍＯＬｉ、（ＣＨ3ＣＨ2）3ＣＯＬｉ、ＰｈＯＬｉ、ＫＯＨ、Ｋ2ＣＯ3、ＮａＯＨ、ＬｉＯＨ、Ｃａ（ＯＨ）2、Ｍｇ（ＯＨ）2、ＭｅＬｉ、ｎ−ＢｕＬｉ、ｔ−ＢｕＬｉ、ＰｈＬｉ、ＮＨ3、Ｍｅ3Ｎ、Ｍｅ2ＮＨ、ＭｅＮＨ2、Ｅｔ3Ｎ、Ｅｔ2ＮＨ、ＥｔＮＨ2、（ｎ−Ｐｒ）3Ｎ、（ｎ−Ｐｒ）2ＮＨ、ｎ−ＰｒＮＨ2、（ｉ−Ｐｒ）2ＮＨ、ｉ−ＰｒＮＨ2、ｎ−ジブチルアミン、ｎ−ブチルアミン、ｔｅｒｔ−ブチルアミン、キノリン、ピリジン、ピコリン、ＤＢＵ(1,8-Diazabicyclo [5,4,0]undec-7-ene)、ＤＡＢＣＯ(1,4-di-azobicyclo[2,2,2]octane)などが挙げられる。このうち、アルカリ金属のアルコキシド及びアルカリ金属のアリールオキシドが好ましく、アルカリ金属として塩基性の高いカリウムを有する化合物がより好ましく、ＣＨ3ＯＫ、ｔ−ＢｕＯＫ、ｔ−ＡｍＯＫ、（ＣＨ3ＣＨ2）3ＣＯＫ、ＰｈＯＫ等が更に好ましい。なお、これらの塩基は有機溶媒と反応して還元性を有する化合物を生成させ、この化合物がパラジウム化合物と反応してパラジウムナノ粒子を与える場合もある。また、還元剤も、特に限定されるものではないが、例えば、ボロヒドリド化合物、ボラン化合物、金属水素化物、有機リチウム化合物、アルコール、アルデヒド、ギ酸化合物、水素及びこれらの混合物が挙げられる。具体的には、ＬｉＢＨ4、ＮａＢＨ4、ＫＢＨ4、Ｍｅ4ＮＢＨ4、Ｂｕ4ＮＢＨ4、Ｃａ（ＢＨ4）2、ＬｉＥｔ3ＢＨ、ジボラン、ＬｉＨ、ＮａＨ、ＫＨ、ＬｉＡｌＨ4、水素化ジイソブチルアルミニウム、Ｒｅｄ−Ａｌ、メチルリチウム、ブチルリチウム、ヒドラジン、メタノール、エタノール、ｎ−プロピルアルコール、イソプロピルアルコール、ｎ−ブチルアルコール、ｓｅｃ−ブチルアルコール、ホルムアルデヒド、ギ酸、ギ酸リチウム、ギ酸ナトリウム、ギ酸カリウム、ギ酸アンモニウムなどが挙げられる。塩基及び還元剤の使用量は、特に限定されるものではなく、用いるパラジウム化合物の価数と等しい当量を用いることが目安となるが、一例として２価パラジウム化合物を用いる場合には、パラジウム１モル当たり０．５〜５０当量用いることが好ましく、１〜１０当量用いることがより好ましく、１．５〜２．５当量用いることが更に好ましい。大過剰に加えた場合には、生成したパラジウムナノ粒子の凝集が起きる場合がある。なお、本発明の水素化促進剤を調製する反応において、アルキン化合物又はアルケン化合物としてアルキニルアルコール化合物又はアルケニルアル��ール化合物を用いる場合には、これらが還元剤の役割も果たすため、別個に塩基や還元剤を用いなくても水素化促進剤を得ることができる。
【００２７】
水素化促進剤の生成反応は、酸素を含まないアルゴン又は窒素ガス等の不活性ガス雰囲気下で行うことが好ましい。反応温度は、特に制限はないが、１０〜１００℃が好ましく、１０〜４０℃がより好ましい。また、反応時間も、特に制限はないが、１〜７２時間が好ましく、３〜１０時間がより好ましい。この生成反応は、例えば、不活性ガス雰囲気下、反応容器に有機溶媒を加え、アルキン化合物又はアルケン化合物を添加した後、一般式（１）〜（４）からなるパラジウム化合物群から選ばれた１種又は２種以上のパラジウム化合物又はその多量体を加えて攪拌しながら、塩基を徐々に加えて更に攪拌することにより行う。反応が進むにつれて反応液の色調は徐々に濃茶褐色を呈してくるので、この色の変化により水素化促進剤の生成を確認することができる。
【００２８】
本発明の水素化触媒は、上述した水素化促進剤そのもの、一般式（１）〜（４）からなるパラジウム化合物群から選ばれた１種又は２種以上のパラジウム化合物又はその多量体と塩基及び／又は還元剤とを含むもの、上述した水素化促進剤と塩基及び／又は還元剤とを含むもの、又はパラジウムナノ粒子とボロヒドリド化合物とを含むものである。上述した水素化促進剤そのものを水素化触媒とすると、微量でもってアルキン化合物のアルケン化合物への水素化反応を非常に高速度で進めることができるが、反応基質として内部アルキン化合物を用いた場合には高選択的にシスアルケン化合物が得られにくいことがある。また、一般式（１）〜（４）からなるパラジウム化合物群から選ばれた１種又は２種以上のパラジウム化合物又はその多量体と塩基及び／又は還元剤とを含むものを水素化触媒とすると、アルキン化合物のアルケン化合物への水素化反応を比較的高速度で進めることができ、しかも基質として内部アルキン化合物を用いた場合にシスアルケン化合物への水素化反応を高選択的に進行させる。この場合には、反応系中でパラジウムナノ粒子が生成し、これが水素化促進剤となって水素化反応が進行するものと考えられる。また、上述した水素化促進剤と塩基及び／又は還元剤とを含むもの、又はパラジウムナノ粒子とボロヒドリド化合物とを含むものを水素化触媒とすると、微量でもってアルキン化合物のアルケン化合物への水素化反応を非常に高速度で進めることができるうえ、しかも基質として内部アルキン化合物を用いた場合にシスアルケン化合物への水素化反応を高選択的に進行させる。用いるパラジウムナノ粒子としては、既知の方法で調製されたものも用いることができるが、本発明の水素化促進剤つまりアルキン化合物又はアルケン化合物を凝集保護剤として有するパラジウムナノ粒子を用いることで、より高性能な水素化触媒が得られる。
【００２９】
上述した水素化促進剤と塩基及び／又は還元剤とを含む水素化触媒は、上述した水素化促進剤と塩基及び／又は還元剤とを混合することにより得られる。この混合操作は、上述した水素化促進剤（反応液）へ塩基及び／又は還元剤を直接投入して混合してもよいし、上述した水素化促進剤と塩基及び／又は還元剤をこれらを可溶な溶媒に投入して混合してもよい。また、水素化反応の前に予め水素化促進剤と塩基及び／又は還元剤とを混合して水素化触媒を調製してもよいし、水素化反応時に反応系内に水素化促進剤と塩基及び／又は還元剤とを投入し混合して水素化触媒を調製してもよい。ここでの塩基及び還元剤の役割は、主に内部アルキン化合物の部分水素化を行う場合にいったん生成したシスアルケンが再度パラジウム触媒と相互作用して異性化したり過剰に水素化されたりするのを抑制することにある。これらの副反応を抑制する効果は、還元剤の方が塩基と比較して高い場合が多く、還元剤を用いた場合には高い純度のシスアルケンが得られる傾向にある。従って、部分水素化を行うアルキン化合物（基質）の構造中に、還元剤と直接反応を起こすような置換基が含まれていない場合には、還元剤を添加することが好ましい。また、基質中にカルボニル基等の置換基が含まれる場合には、基質と還元剤が直接反応を起こすため還元剤の添加は好ましくなく、塩基を添加することが好ましい。さらに、多種類の塩基又は還元剤を用いてもよく、塩基及び還元剤を併せて用いてもよい。なお、ここでは水素化触媒と称しているものの、水素化促進剤と塩基及び／又は還元剤が反応して水素化促進剤とは異なる活性種になるのか、水素化促進剤と塩基及び／又は還元剤が反応せずそれぞれ個別に作用するのか、現時点では定かではないが、いずれにしても本発明の課題を解決できることは実証されていることから、便宜上、水素化触媒と称することとする。
【００３０】
水素化触媒の生成反応に使用可能な塩基は、例えば無機塩基としては金属アルコキシド、金属アリールオキシド、水酸化物、アルキル金属化合物、アリール金属化合物、アンモニアなどが挙げられ、有機塩基としてはアミン、イミン、アミド、イミドなどが挙げられる。また、これらの混合物を用いることもできる。具体的には、ＣＨ3ＯＫ、ＣＨ3ＣＨ2ＯＫ、ＣＨ3ＣＨ2ＣＨ2ＯＫ、ｉ−ＰｒＯＫ、ｔ−ＢｕＯＫ、ｔ−ＡｍＯＫ、（ＣＨ3ＣＨ2）3ＣＯＫ、ＰｈＯＫ、ＣＨ3ＯＮａ、ＣＨ3ＣＨ2ＯＮａ、ＣＨ3ＣＨ2ＣＨ2ＯＮａ、ｉ−ＰｒＯＮａ、ｔ−ＢｕＯＮａ、ｔ−ＡｍＯＮａ、（ＣＨ3ＣＨ2）3ＣＯＮａ、ＰｈＯＮａ、ＣＨ3ＯＬｉ、ＣＨ3ＣＨ2ＯＬｉ、ＣＨ3ＣＨ2ＣＨ2ＯＬｉ、ｉ−ＰｒＯＬｉ、ｔ−ＢｕＯＬｉ、ｔ−ＡｍＯＬｉ、（ＣＨ3ＣＨ2）3ＣＯＬｉ、ＰｈＯＬｉ、ＫＯＨ、ＮａＯＨ、ＬｉＯＨ、Ｃａ（ＯＨ）2、Ｍｇ（ＯＨ）2、Ｋ2ＣＯ3、ＭｅＬｉ、ｎ−ＢｕＬｉ、ｔ−ＢｕＬｉ、ＰｈＬｉ、ＮＨ3、Ｍｅ3Ｎ、Ｍｅ2ＮＨ、ＭｅＮＨ2、Ｅｔ3Ｎ、Ｅｔ2ＮＨ、ＥｔＮＨ2、（ｎ−Ｐｒ）3Ｎ、（ｎ−Ｐｒ）2ＮＨ、ｎ−ＰｒＮＨ2、（ｉ−Ｐｒ）2ＮＨ、ｉ−ＰｒＮＨ2、ｎ−ジブチルアミン、ｎ−ブチルアミン、ｔｅｒｔ−ブチルアミン、キノリン、ピリジン、ピコリン、ＤＢＵ、ＤＡＢＣＯなどが挙げられる。このうち、アルカリ金属のアルコキシド及びアルカリ金属のアリールオキシドが好ましく、アルカリ金属がリチウム及びナトリウムである塩基がより好ましく、ＣＨ3ＯＮａ、ｔ−ＢｕＯＮａ、ｔ−ＡｍＯＮａ、（ＣＨ3ＣＨ2）3ＣＯＮａ、ＰｈＯＮａ、ＣＨ3ＯＬｉ、ｔ−ＢｕＯＬｉ、ｔ−ＡｍＯＬｉ、（ＣＨ3ＣＨ2）3ＣＯＬｉ、及びＰｈＯＬｉが更に好ましい。塩基の使用量は、基質や塩基の種類のほか基質中に含まれる不純物によって異なるため、その都度適宜の量を設定すればよいが、基質に対して０．００００１〜１０当量、かつ触媒に対して１当量以上とすることが好ましい。基質中には酸性成分、ケトン、又は過酸化物等が不純物として含まれていることがあり、基質を精製することによってこれらの不純物の除去を行った場合には、塩基の添加量を減ずることができる。
【００３１】
水素化触媒の生成反応に使用可能な還元剤は、例えば、ボロヒドリド化合物、ボラン化合物、及び金属水素化物であり、具体的にはＬｉＢＨ4、ＮａＢＨ4、ＫＢＨ4、Ｍｅ4ＮＢＨ4、Ｂｕ4ＮＢＨ4、Ｃａ（ＢＨ4）2、ＬｉＥｔ3ＢＨ、ジボラン、ジメチルアミン−ボラン錯体、ピリジン−ボラン錯体、ＬｉＨ、ＮａＨ、ＫＨ、ＬｉＡｌＨ4、水素化ジイソブチルアルミニウム、Ｒｅｄ−Ａｌなどが挙げられる。このうち、ボロヒドリド化合物が好ましく、ＬｉＢＨ4、ＮａＢＨ4、ＫＢＨ4、Ｂｕ4ＮＢＨ4、Ｍｅ4ＮＢＨ4が特に好ましい。還元剤の使用量は、基質や還元剤の種類のほか基質中に含まれる不純物によって異なるため、その都度適宜の量を設定すればよいが、基質に対して０．０００００１〜０．０１当量、かつ触媒に対して１当量以上とすることが好ましい。基質中には酸性成分、ケトン、又は過酸化物等が不純物として含まれていることがあり、基質の精製操作によってこれらの不純物の除去を行った場合には、還元剤の添加量を減ずることができる。
【００３２】
本発明のアルケン化合物の製法は、上述した水素化触媒を用いて、反応溶媒中、水素又は水素を供与する化合物の存在下、反応基質であるアルキン化合物を部分水素化することによりアルケン化合物を得るものである。ここで、水素化触媒として、一般式（１）〜（４）からなるパラジウム化合物群から選ばれた１種又は２種以上のパラジウム化合物又はその多量体と塩基及び／又は還元剤とを含むもの、又は上述した水素化促進剤と塩基及び／又は還元剤とを含むものを用いた場合には、アルキン化合物が内部アルキン化合物のときに高選択的にシスアルケン化合物が得られる。
【００３３】
また、水素化触媒を水素ガスで前処理したのちアルキン化合物の水素化反応を行うと、水素化反応を一段と高速度で進行させることがある。この前処理操作によって、パラジウムナノ粒子を覆っている凝集保護剤が水素化されることによりナノ粒子が僅かに凝集して粒径が増大するものと考えられ、特に、外部アルキンの水素化反応を行う場合には、この前処理操作が有効な場合がある。水素ガスで前処理する時間は、特に限定されるものではないが、例えば１０〜６０分の範囲で設定してもよい。
【００３４】
本発明のアルケン化合物の製法における水素化触媒の使用量は、反応容器や経済性によって異なるが、反応基質であるアルキン化合物とのＳ／Ｃ（基質／触媒）が１０〜１００，０００，０００で用いることができ、５００〜５，０００，０００の範囲で用いることが好ましい。なお、本明細書では、Ｓ／Ｃを算出するにあたり、「Ｃ」を触媒に含まれるパラジウム量と定義した。
【００３５】
本発明のアルケン化合物の製法で使用される反応溶媒としては、プロトン性溶媒、非プロトン性溶媒、配位性溶媒又はこれらの混合溶媒など、適宜なものを用いることができる。プロトン性溶媒としては、例えばメタノール、エタノール、１−プロパノール、２−プロパノール、１−ブタノール、ｔｅｒｔ−ブチルアルコノール、ベンジルアルコールなどのアルコール溶媒及び水又はこれらの混合溶媒が挙げられる。非プロトン性溶媒としては、トルエン、キシレンなどの芳香族炭化水素溶媒；ペンタン、ｎ−ヘキサン、シクロヘキサンなどの脂肪族炭化水素溶媒；塩化メチレン、クロロホルム、ジクロロエタンなどのハロゲン含有炭化水素溶媒；ジエチルエーテル、ジイソプロピルエーテル、メチル−ｔｅｒｔ−ブチルエーテル、ＴＨＦなどのエーテル系溶媒、又はこれらの混合溶媒が挙げられる。配位性溶媒としては、アセトニトリル、ＤＭＡ、ＤＭＦ、Ｎ−メチルピロリドン、ＤＭＳＯなどヘテロ原子を含む有機溶媒又はこれらの混合溶媒が挙げられる。このうち、好ましくはエーテル系溶媒、ＤＭＦ、ＤＭＡ、及びアルコール溶媒であり、さらに好ましくはＴＨＦ、ＤＭＦ、ＤＭＡである。
【００３６】
本発明のアルケン化合物の製法で水素を用いる場合、その水素の圧力は、本触媒系が極めて高活性であることから１気圧以下でも十分であるが、経済性と安全性を考慮すると１〜５０気圧の範囲とするのが好ましく、３〜１０気圧の範囲がより好ましい。
【００３７】
本発明のアルケン化合物の製法における反応温度は、特に限定されないが、例えば−１５℃〜１００℃とすることができ、２０℃〜４０℃とすることが好ましい。反応時間は、使用する水素化触媒の種類、Ｓ／Ｃ、反応基質の種類、濃度、溶媒、温度、圧力等の反応条件によって異なるが、実施が容易となるよう反応時間を１分〜１時間となるようにＳ／Ｃ等を設定することが望ましい。
【００３８】
本発明のアルケン化合物の製法を適用可能なアルキン化合物は、特に限定されるものではなく、例えば水素化促進剤の生成反応に使用可能なアルキン化合物として既に例示列挙したものなどが挙げられる。
【００３９】
ところで、アルキン化合物には、酸性成分、ケトン、過酸化物、金属やイオンなどが不純物として含まれていることがある。これらの不純物は水素化反応を阻害したり、シス選択性を低下させる要因となるため、アルキン化合物の精製操作を行って不純物を除去したあとに水素化反応に供することが好ましい。また、多量の無機塩も水素化反応を阻害することがある。アルキン化合物から酸性成分を除去するためには、アルカリ化合物で洗浄する方法が効果的である。アルカリ化合物としては、例えば水酸化ナトリウム、水酸化カリウム、炭酸水素ナトリウム、炭酸ナトリウム、炭酸カリウム等のアルカリ金属化合物又はその水溶液や、アンモニア水、ジメチルアミン水溶液、ジエチルアミン水溶液が挙げられる。アルキン化合物が常温で固体である場合、溶媒を用いて希釈した後にアルカリ水溶液で洗浄を実施すると効率よく酸性成分を除去することができる。アルキン化合物が常温で液体であれば、必ずしも溶媒を用いなくともよい。また、アルキン化合物が水と混ざり合う場合には、アルカリ化合物を水溶液でなくそのまま用いることが好ましい。アルキン化合物のアルカリ処理の後、水洗を行ってアルカリ成分を除去したのち、再結晶、蒸留等の精製操作を行うとより効果的である。アルキン化合物からケトン及び過酸化物を除去するためには、還元剤で処理して無害化する方法が効果的である。還元剤の具体例としては、ＬｉＢＨ4、ＮａＢＨ4、ＫＢＨ4、Ｍｅ4ＮＢＨ4、Ｂｕ4ＮＢＨ4、Ｃａ（ＢＨ4）2、ＬｉＥｔ3ＢＨ、ＬｉＨ、ＮａＨ、ＫＨ、ＬｉＡｌＨ4、水素化ジイソブチルアルミニウム、Ｒｅｄ−Ａｌなどが挙げられる。アルキン化合物が常温で固体である場合、還元剤に対して不活性な溶媒を用いて希釈した後に、還元剤を加えて攪拌を行うと効率よくケトン等を無害化することができる。アルキン化合物が常温で液体であれば、必ずしも溶媒を用いなくともよい。アルキン化合物を還元剤で処理した後、水洗を行って還元剤を除去し、再結晶、蒸留等の精製操作を行うとより効果的である。また、アルキン化合物の精製を行わずに、酸やケトンなどの不純物を含んだまま水素化反応に供する場合には、水素化触媒を構成する塩基及び／又は還元剤の量を増量することで、選択性よく水素化反応を進めることができる。増量する塩基及び／又は還元剤の量は、不純物の種類や量によって異なるため、適宜検討して決定する必要がある。さらに、水素化反応に用いる溶媒中に、酸性成分、ケトン、又は過酸化物等が微量混入している場合には精製を行うか、又は塩基や還元剤の添加量を適宜増量することが好ましい。
【００４０】
本発明のアルケン化合物の製法においては、反応系内に更なる添加物を加えてもよい。そのような添加物としては、例えば、ＮＨ3、Ｍｅ3Ｎ、Ｍｅ2ＮＨ、ＭｅＮＨ2、Ｅｔ3Ｎ、Ｅｔ2ＮＨ、ＥｔＮＨ2、（ｎ−Ｐｒ）3Ｎ、（ｎ−Ｐｒ）2ＮＨ、ｎ−ＰｒＮＨ2、（ｉ−Ｐｒ）2ＮＨ、ｉ−ＰｒＮＨ2、ｎ−ジブチルアミン、ｎ−ブチルアミン、ｔｅｒｔ−ブチルアミン、キノリン、ピリジン、ピコリン、アニリン、ＤＢＵ、ＤＡＢＣＯ、Ｎ，Ｎ，Ｎ’，Ｎ’−テトラメチルエチレンジアミン（ＴＭＥＤＡ）、Ｎ，Ｎ’−ジメチルエチレンジアミン、アセトニトリル、ベンゾニトリル、Ｎ，Ｎ−ジメチルアミノエタノールなどの含窒素化合物；エチレングリコール、トリフルオロエタノール、フェノール、及びｐ−ニトロフェノールなどのアルコール類；トリフェニルホスフィン、ジフェニルホスフィノメタン、ジフェニルホスフィノエタン、トリフェニルホスフィンオキシド等の含リン化合物；１２−Ｃｒｏｗｎ−４、１５−Ｃｒｏｗｎ−５、１８−Ｃｒｏｗｎ−６、クリプタンド等のホスト化合物；水などが挙げられる。これらの添加物を加えることにより、反応系によっては、シスアルケン化合物のトランスアルケン化合物への異性化が抑制されたり、アルケン化合物のアルカン化合物へのオーバーリダクションが抑制され、高い純度のアルケン化合物を得ることができる。
【００４１】
本発明の水素化触媒は、非常に高速度でアルキンの水素化を進めるため、真の活性種を捕捉することは困難である。しかし、一般式（１）〜（４）からなるパラジウム化合物群から選ばれた１種又は２種以上のパラジウム化合物又はその多量体と、塩基及び／又は還元剤と組み合わせて水素化触媒として用いる場合において、いずれも同一の活性種を与えるものと推測され、性能的に優れた性質を有していることから、本発明が解決しようとする課題をいずれも解決することができる。
【実施例】
【００４２】
次に、本発明を実施例によりさらに具体的に説明するが、本発明はこれらの実施例によって限定されるものではない。なお、下記の各実施例における反応は、アルゴンガス又は窒素ガス等の不活性ガス雰囲気下で行なった。反応に使用した溶媒は乾燥、脱気したものを用いた。基質は、特記なき場合には１％炭酸ナトリウム水溶液で洗浄して酸性成分を除去後、蒸留精製したものを用いた。また、アルキン化合物からアルケン化合物への変換率や内部アルキン化合物からシスアルケン化合物への選択率は、ガスクロマトグラフィー（ＧＣ）を用いて測定した。ＧＣ装置はＧＣ−１７Ａ（島津製作所製）を使用し、カラムは内径０．２５ｍｍ、長さ１００ｍのキャピラリーカラムＣＰ−Ｓｉｌ  ＰＯＮＡ  ＣＢ（ＶＡＲＩＡＮ社製）を使用して温度６５℃（定温）で測定した。Ｘ線回折装置は、ＲＩＮＴ２１００Ｕｌｔｉｍａ+／ＰＣ（リガク社製）を使用した。
【００４３】
［実施例１］
ＤＭＦ中でＰｄＣｌ2とアルキンとして４−オクチンと塩基としてＫＯｔＢｕとを反応させることにより得られる新規な水素化促進剤を、以下のようにして合成した。即ち、撹拌子を備えた２０ｍｌシュレンク型反応管に、パラジウム化合物としてＰｄＣｌ2（３２．４ｍｇ，０．１８３ｍｍｏｌ）を量り取り、アルゴン雰囲気下でＤＭＦ（１８．３ｍｌ）、４−オクチン（０．２６８ｍｌ，１．８３ｍｍｏｌ）を加えて攪拌した。続いてＫＯｔＢｕ（４１．０ｍｇ，０．３６６ｍｍｏｌ，Ｐｄに対して２．０当量）を加えて攪拌すると、反応が開始して溶液の色調が濃茶色に変化すると共に、ＤＭＦに不溶だったＰｄＣｌ2が少しずつ溶解して消失していった。この様子は、水素化促進剤が生成していることを示すものと考えられる。その後、室温で３時間攪拌し、目的とする水素化促進剤（１）を含むＤＭＦ溶液を得た。
得られた水素化促進剤（１）のＸ線回折測定を行ったところ、２θ＝３９．４（ｄｅｇ）にＰｄ（１１１）に由来する回折と、７０（ｄｅｇ）にＰｄ（２２０）に由来する回折が認められ、水素化促進剤が０価のパラジウムであると同定された。また、回折ピークの半値幅から、結晶径の平均値は１．６ｎｍと計算された。この結果、実施例１の水素化促進剤は結晶径平均が１．６ｎｍのパラジウムナノ粒子であると同定された。なお、実施例１の結果については表１に示した。
【００４４】
［実施例２〜１７，Ａ〜Ｇ］
表１に、実施例２〜１７，Ａ〜Ｇの結果を示す。実施例２〜１７，Ａ〜Ｇは、各種パラジウム化合物、各種の塩基又は還元剤、各種のアルキン化合物を用いて調製した水素化促進剤の合成例である。反応条件は、実施例１の場合と同様にして行った。ただし、実施例５は塩基をＰｄに対して８当量用いた。得られた水素化促進剤は、本明細書中では水素化促進剤（２）〜（１７），（Ａ）〜（Ｇ）と称することとした。
【００４５】
【表１】
0005507525.tif 000002
【００４６】
［実施例１８］
ＤＭＦ中でＰｄ（ＯＡｃ）2と２−ブチン−１，４−ジオールとを塩基も還元剤もなしで反応させることにより得られる新規な水素化促進剤を、以下のようにして合成した。即ち、撹拌子を備えた２０ｍｌシュレンク型反応管に、パラジウム化合物としてＰｄ（ＯＡｃ）2（４２．０ｍｇ，０．１８７ｍｍｏｌ）、アルキンとして２−ブチン−１，４−ジオール（０．１６１ｇ，１．８７ｍｍｏｌ）を量り取り、アルゴン雰囲気下でＤＭＦ（１８．７ｍｌ）を加えて攪拌した。反応が開始して溶液の色調が濃茶色に変化した。室温で３時間攪拌し、目的とする水素化促進剤（１８）を含むＤＭＦ溶液が得られた。この実施例１８の結果については表２に示した。
【００４７】
［実施例Ｈ〜Ｋ］
表２に、実施例Ｈ〜Ｋの結果を示す。実施例Ｈ〜Ｋは、各種のアルキニルアルコールを用いて調製した水素化促進剤の合成例である。反応は、実施例１８の場合と同様にして行った。得られた水素化促進剤は、本明細書中では水素化促進剤（Ｈ）〜（Ｋ）と称することとした。
【００４８】
【表２】
0005507525.tif 000003
【００４９】
［実施例１９］
水素化促進剤と還元剤とを含む水素化触媒を、以下のようにして調製した。即ち、撹拌子を備えた２０ｍｌシュレンク型反応管に、ＫＢＨ4（８０．９ｍｇ，１．５ｍｍｏｌ）を加え、アルゴン雰囲気下にて実施例１で調製した水素化促進剤（１）を含むＤＭＦ溶液（Ｐｄ濃度＝１０μｍｏｌ／ｍｌ）を３ｍｌ（Ｐｄ量＝３０μｍｏｌ）、ＤＭＦを１８ｍｌ加えて攪拌することにより、目的とする水素化触媒（１）を得た。この実施例１９の結果については表３に示した。
【００５０】
［実施例２０〜２３，Ｌ］
表３に、実施例２０〜２３，Ｌの結果を示す。実施例２０〜２３，Ｌは、種々の水素化促進剤を用いて調製した水素化触媒の合成例である。得られた水素化触媒は、本明細書中では水素化触媒（２）〜（５），（Ｌ）と称することとした。なお、実施例２０〜２３，Ｌの実験手順は実施例１９に準じて行った。
【００５１】
【表３】
0005507525.tif 000004
【００５２】
［実施例２４］
水素化促進剤と還元剤とを含む水素化触媒を用いて、アルキン化合物を部分水素化してアルケン化合物を製造する例を以下に示す。まず、周囲を３０℃に保温した攪拌子を備えた１００ｍｌガラス製オートクレーブに、ＮａＢＨ4を３７．８ｍｇ（１．００ｍｍｏｌ）仕込み、アルゴンガスで置換した。次に、このオートクレーブに、ＤＭＦを１０ｍｌ、４−オクチンを１．４７ｍｌ（１０ｍｍｏｌ）、実施例１で得た水素化促進剤（１）を１．００ｍｌ（Ｐｄ量＝１０μｍｏｌ）アルゴン雰囲気下で加えた。この操作にてオートクレーブ内で、水素化促進剤（１）とＮａＢＨ4からなる水素化触媒（１）が調製された。ガス導入管を用いてオートクレーブと水素ボンベを接続し、導入管内の空気を２気圧の水素で３回置換した。続いて、８気圧の水素をオートクレーブに導入したのちに２気圧まで注意深く放出する操作を７回繰り返した後、水素圧を８気圧にして溶液を３０℃で激しく攪拌した。これにより水素化反応が進行した。変換率及び生成物中のシス−４−オクテンの選択性は、ＧＣにより決定した。副生成物として、トランス体（トランス−４−オクテン）、位置異性体（トランス−３−オクテン及びシス−２−オクテン等）、過剰水添体（オクタン）が生成した。本実施例の結果を表４に示す。なお、表４に記載した選択性は、生成した全てのアルケン（シス体、トランス体及び位置異性体）とアルカンの合算中におけるシス体の割合を表す。この点は表５以降も同様である。
【００５３】
［実施例２５〜４２］
表４に、実施例２５〜４２の結果を示す。実施例２５〜４２は、各種の水素化促進剤を用いて、水素化反応時に水素化触媒を系中で調製し４−オクチンの水素化を行なった反応例である。なお、これらの実施例の実験手順は実施例２４に準じて行った。
【００５４】
【表４】
0005507525.tif 000005
【００５５】
実施例２４及び２５は共にＳ／Ｃ＝１０００における反応例である。還元剤を加えた実施例２４は、還元剤を加えなかった実施例２５と比較して選択性が極端に向上したことから、還元剤が重要な役割を果たしていることがわかる。実施例２６〜２９はいずれもＳ／Ｃ＝２００００における反応例である。Ｓ／Ｃが２００００の実施例２６はＳ／Ｃが１０００の実施例２４と比較して反応時間に大差がないことがわかる。また、還元剤としてＮａＢＨ4を用いた実施例２６と還元剤としてＫＢＨ4を用いた実施例２７との比較から、ボロヒドリド化合物として各種の化合物が使用可能であることが示唆された。また、還元剤の代わりに塩基を用いた実施例２８の結果から、塩基は還元剤より選択性を高める効果がやや低いことが示唆された。塩基も還元剤も用いなかった実施例２９の結果から、水素化促進剤だけでも水素化反応は高速に進行するものの選択性が十分得られないことが示唆された。Ｎａ2ＰｄＣｌ4をパラジウム源として調製した水素化促進剤（２）を用いた実施例３０の結果から、２価ジアニオニックのパラジウム化合物を用いて調製した水素化促進剤と塩基とを含む水素化触媒を用いた場合も良好な性能を有することが示唆された。Ｐｄ（ＰｈＣＮ）2Ｃｌ2をパラジウム源として調製した水素化促進剤（３）を用いた実施例３１の結果から、配位子を有する２価中性パラジウム化合物を用いて調製した水素化促進剤と還元剤とを含む水素化触媒を用いた場合も良好な性能を有することが示唆された。Ｐｄ（ＯＡｃ）2やＰｄＢｒ2をパラジウム源として調製した水素化促進剤（４），（６）を用いた実施例３２，３４の結果から、水素化促進剤を調製するためのパラジウム源としてＰｄＣｌ2以外の各種２価中性パラジウム化合物を用いることができること等が示唆された。ＫＯｔＡｍを塩基として調製した水素化促進剤（５）を用いた実施例３３とＫＯｔＢｕを塩基として調製した水素化促進剤（４）を用いた実施例３２との比較から、水素化促進剤を調製するための金属アルコキシドは幅広い種類のものが適用可能なことが示唆された。種々のアルキン化合物を用いて調製した水素化促進剤（７）〜（１１）を用いた実施例３５〜３９の結果から、水素化促進剤を調製する際に用いるアルキン化合物として４−オクチン以外の内部アルキンも同等に用いることができることが示唆された。種々のナトリウムアルコキシドを塩基として調製した水素化促進剤（１２），（１５）（１６）を用いた実施例４０〜４２の結果から、水素化促進剤を調製するための金属アルコキシドとしてナトリウムｔ−ブトキシドやナトリウムフェノキシドを用いた方がナトリウムメトキシドを用いたときよりも良好な性能を示した。
【００５６】
［実施例４３〜４７，Ｍ〜Ｘ］
表５に、実施例４３〜４７，Ｍ〜Ｘの結果を示す。これらの実施例は、いずれも４−オクチンの水素化反応例であり、実施例Ｎ以外はＰｄ（ＯＡｃ）2をパラジウム源として調製した水素化促進剤を用いた水素化反応例である。このうち実施例４４，４５，Ｍ，Ｕ〜Ｘは、塩基を用いずにアルキニルアルコールを加えることにより調製した水素化促進剤を用いた水素化反応例であり、実施例４６は、Ｐｄ（ＯＡｃ）2をそのまま用いた水素化反応例であり、実施例４７は、塩基とアルキニルアルコールを加えることにより調製した水素化促進剤（１７）を用いた水素化反応例である。なお、これらの実施例における水素化反応の操作は実施例２４に準じて行った。
【００５７】
【表５】
0005507525.tif 000006
【００５８】
実施例４３と実施例４４と実施例４７の比較から、Ｐｄ（ＯＡｃ）2とアルキンと塩基との反応によって調製した水素化促進剤（４）、Ｐｄ（ＯＡｃ）2とアルキニルアルコールとの反応（塩基なし）によって調製した水素化促進剤（１８）及びＰｄ（ＯＡｃ）2とアルキニルアルコールとの反応（塩基あり）によって調製した水素化促進剤（１７）はほぼ同等の性能を有していることが示唆された。また、実施例４４と実施例４５との比較から、水素化促進剤と還元剤とを含む水素化触媒を用いた方が、水素化促進剤をそのまま水素化触媒とする場合に比べて選択性が良好であった。また、実施例４６と実施例４３，４４，４７との比較から、水素化促進剤と還元剤とを含む水素化触媒を用いた方が、２価中性パラジウム化合物と還元剤とを含む水素化触媒を用いた場合に比べて水素化反応を高速化することがわかった。実施例Ｑ〜Ｔの結果から、水素化促進剤を調製するための還元剤として、各種化合物を用いることができることが示された。実施例４４，４５，Ｍ，Ｕ〜Ｘの結果から、水素化促進剤を調製するためのアルキニルアルコールとして、各種化合物を用いることができることが示された。
【００５９】
［実施例４８〜５３，ＡＡ］
表６に、実施例２６，２８，Ｐ，４８〜５３，ＡＡの結果を示す。実施例４８〜５３，ＡＡは、実施例１９〜２３，Ｌの水素化触媒（１）〜（５），（Ｌ）を用いて４−オクチンの水素化を行った反応例である。水素化反応の操作は実施例２４と同様にして行ったが、実施例４８〜５３，ＡＡでは水素化触媒調製の時点で塩基又は還元剤を加えてあるため、水素化反応の際に塩基又は還元剤を加えていない。
【００６０】
【表６】
0005507525.tif 000007
【００６１】
実施例４８，４９，ＡＡと実施例２６，２８，Ｐとの比較から、水素化触媒の調製を水素化反応の前に行う場合と水素化反応時に行う場合とで大きな差異がなく、いずれも同等の水素化触媒が生成されることが示唆された。実施例４８〜５３の結果から、水素化触媒の調製を水素化反応の前に行う場合においても、水素化促進剤の調製に用いるアルコキシドとして種々の構造のものを用いることができることが示唆された。
【００６２】
［実施例５４〜６１］
表７に、実施例２８，５４〜６１の結果を示す。実施例５４〜６１は、２価のパラジウム化合物と塩基又は還元剤とを含む水素化触媒を用いて４−オクチンの水素化を行った反応例である。なお、これらの実施例における水素化反応の操作は実施例２４に準じて行った。
【００６３】
【表７】
0005507525.tif 000008
【００６４】
実施例５４〜５８は２価のパラジウム化合物がジカチオニック錯体である例を示す。実施例５４〜５８と実施例２８との比較から、［Ｐｄ（ｄｍｆ）4］2+（２ＢＦ4）2-は水素化促進剤（１）と同等の性能を有することがわかった。実施例５９〜６１は２価のパラジウム化合物が２価中性パラジウム化合物である例を示す。実施例５９〜６１と実施例２８との比較から、中性二価パラジウム化合物と塩基とを含む水素化触媒は、アルキン化合物の水素化反応を十分促進し、また、シス選択性も十分高いことがわかった。
【００６５】
［実施例６２〜６６］
表８は、実施例６２〜６６の結果を示す。実施例６２〜６６は、塩化パラジウム（II）と塩基とを含む水素化触媒を用いて４−オクチンの水素化を行った反応例である。なお、反応基質は４−オクチン、Ｓ／Ｃは１０００とした。また、これらの実施例における水素化反応の操作は実施例２４に準じて行った。
【００６６】
【表８】
0005507525.tif 000009
【００６７】
実施例６３，６４，６６は、添加剤としてホスト化合物をＰｄに対して１００当量加えた例である。実施例６３，６４と実施例６２との比較や、実施例６５と実施例６６との比較から、ホスト化合物の添加によって選択性が向上する傾向が見られた。
【００６８】
［実施例６７〜７０］
表９に、実施例２６〜２９，６７〜７０の結果を示す。実施例６７〜７０は、種々の反応条件で４−オクチンの水素化を行った例である。なお、これらの実施例における水素化反応の操作は実施例２４に準じて行った。
【００６９】
【表９】
0005507525.tif 000010
【００７０】
実施例２６〜２９、実施例６７〜７０では、水素化促進剤（１）を用いた際に、塩基又は還元剤の種類と溶媒が水素化性能に及ぼす影響を調べた。これらの比較から、水素化反応で塩基も還元剤も用いない場合（実施例２９）に比べて、水素化反応で塩基又は還元剤を用いた場合には変換率、シス選択性とも非常に高い数値が得られた。また、水素化反応には塩基よりも還元剤を用いた方が良好なシス選択性が得られる傾向が見られた。
【００７１】
［実施例７１〜７９］
表１０に、実施例７１〜７９の結果を示す。実施例７１〜７９は、種々の反応基質の水素化反応例である。使用した水素化促進剤は水素化促進剤（１）であり、水素化反応の際に還元剤を加えて水素化触媒を系中で調製した。これらの実施例における水素化反応の操作は実施例２４に準じて行った。なお、反応基質は、塩基とＢｕ4ＮＢＨ4を用いた精製操作により、酸性物質、ケトン等を除去したものを用いた。典型的な精製方法を実施例８０に示す。
【００７２】
［実施例８０］
不純物としてアセチレンケトンが０．４６％含まれている４−オクチンを以下のようにして精製した。まず、分液漏斗に４−オクチンを４０ｍｌ（２７３ｍｍｏｌ）入れ、１％Ｎａ2ＣＯ3水溶液で洗浄（１０ｍｌ×５回）することにより、酸性成分を中和した。水洗、飽和ＮａＣｌ水洗を行った後、１．５ｇの無水Ｎａ2ＳＯ4で乾燥した。処理した４−オクチンを１００ｍｌナスフラスコへ移し、Ｂｕ4ＮＢＨ4を１．４０ｇ（５．４６ｍｍｏｌ）加えて攪拌した。Ｂｕ4ＮＢＨ4は４−オクチンに対する溶解性は低く、攪拌してもＢｕ4ＮＢＨ4は白色粉末のまま懸濁するが、数分で発熱や色調の変化が観察され、アセチレンケトンとＢｕ4ＮＢＨ4の反応が開始する。５０℃で１時間攪拌保持すると、アセチレンケトンとＢｕ4ＮＢＨ4の反応物が粘稠体として得られる。４−オクチンと粘稠体とを分離し、４−オクチンへ再度Ｂｕ4ＮＢＨ4を１．４０ｇ（５．４６ｍｍｏｌ）加えて５０℃、１時間攪拌保持する。ろ過してＢｕ4ＮＢＨ4を除去した後、水洗して４−オクチンに溶解した微量のＢｕ4ＮＢＨ4を除去した。飽和ＮａＣｌで水洗した後、減圧蒸留を行って４−オクチンを得た。本操作によって精製された４−オクチンのＧＣ分析では、アセチレンケトンは検出されなかった。
【００７３】
【表１０】
0005507525.tif 000011
【００７４】
実施例７１〜７７は内部アルキンの水素化反応、実施例７８，７９は外部アルキンの水素化反応の例である。内部アルキン及び外部アルキンは効率よくアルケン化合物に水素化されることが示された。実施例７４〜７７の結果から、置換基としてＴＭＳ基、ヒドロキシル基、ハロゲンを有する基質でも良好に水素化が進行し、本発明の水素化触媒の応用範囲は広いことが示された。また、実施例７３の結果から、三重結合の両端にフェニル基のような比較的嵩高い基を有する基質の水素化でも、シスアルケンが高効率で得られることが示された。また、実施例７４の結果から、三重結合の両端にトリメチルシリル基のような非常に嵩高い置換基を有する基質に対しても、活性はやや低いもののＳ／Ｃを低めに設定すれば水素化反応が進行することが示された。また、実施例７８，７９の結果から、末端に三重結合を持つ化合物から末端に二重結合を持つ化合物への水素化反応が高収率且つ高選択的に進行することが示された。
【００７５】
［実施例ＡＢ〜ＡＶ，実施例ＢＡ〜ＢＮ］
表１１に、実施例ＡＢ〜ＡＩ，ＡＪ〜ＡＰ，ＡＱ〜ＡＶの結果を示す。これらの実施例は各種の水素化促進剤による内部アルキンの水素化反応の例であり、実施例ＡＢ〜ＡＩでは反応基質として４−オクチンを用い、実施例ＡＪ〜ＡＰでは反応基質として１−フェニル−１−ブチンを用い、実施例ＡＱ〜ＡＶは反応基質としてジフェニルアセチレンを用いた。これらの実施例における水素化反応の操作は実施例２４に準じて行った。また、比較例Ａ，Ｂ，Ｃはリンドラー触媒による水素化反応の例であり、それぞれ、反応基質として４−オクチン、１−フェニル−１−ブチン、ジフェニルアセチレンを用いた。これらの比較例では、Ｂｕ4ＮＢＨ4を添加せずキノリンを添加した。これらの実施例における水素化反応の操作は実施例２４に準じて行った。
【００７６】
また、表１２に、実施例ＢＡ〜ＢＧ，ＢＨ〜ＢＮの結果を示す。これらの実施例も各種の水素化促進剤による外部アルキンの水素化反応の例であり、実施例ＢＡ〜ＢＧでは反応基質として１−ペンチンを用い、実施例ＢＨ〜ＢＮでは反応基質としてフェニルアセチレンを用いた。これらの実施例における水素化反応の操作は実施例２４に準じて行った。また、比較例Ｄ，Ｅはリンドラー触媒による水素化反応の例であり、それぞれ、反応基質として１−ペンチン、フェニルアセチレンを用いた。これらの比較例では、Ｂｕ4ＮＢＨ4を添加せずキノリンを添加した。
【００７７】
【表１１】
0005507525.tif 000012
【００７８】
【表１２】
0005507525.tif 000013
【００７９】
実施例ＡＢ〜ＡＩ，ＡＪ〜ＡＰ，ＡＱ〜ＡＶ，ＢＡ〜ＢＧ，ＢＨ〜ＢＮの結果から、反応基質の構造によって、高活性を示す水素化促進剤は各々異なることがわかる。
【００８０】
例えば、反応基質が４−オクチンの場合には、変換率は水素化促進剤（Ｈ）がやや低い傾向になったもののその他の水素化促進剤は良好な値を示し、選択性はいずれの水素化促進剤も良好な値を示した。また、ＰＶＰを凝集保護剤とするパラジウムナノ粒子（既知）とボロヒドリド化合物を用いた場合も良好な結果が得られた（実施例ＡＩ）。
【００８１】
アルカンへの過剰水素添加反応が進行しやすい反応基質である１−フェニル−１−ブチンの場合には、変換率はいずれの水素化促進剤も良好な値を示したが、選択性は特に水素化促進剤（Ｅ），（１８）が良好な値を示した。反応基質がジフェニルアセチレンの場合には、変換率、選択率ともいずれの水素化促進剤も良好な値を示した。
【００８２】
反応基質が１−ペンチンの場合には、変換率はいずれの水素化促進剤も良好な値を示したが、特に水素化促進剤（Ｄ），（Ｅ），（１８），（Ｈ）が短時間で高変換率を示した。選択性は水素化促進剤（Ｇ）がやや低い傾向になったもののその他の水素化促進剤は良好な値を示した。
【００８３】
反応基質がフェニルアセチレンの場合には変換率は水素化促進剤（Ｇ）がやや低い傾向を示したもののその他の水素化促進剤は良好な値を示し、特に水素化促進剤（１８），（Ｈ）が短時間で高変換率を示した。選択性は水素化促進剤（Ｄ）がやや低い傾向になったもののその他の水素化促進剤は良好な値を示した。
【００８４】
なお、比較例Ａ〜Ｅの結果から、従来の触媒系であるリンドラー触媒と比較して、本発明に係る水素化促進剤や水素化触媒は優れた活性と選択性を有することが示された。特に、ジフェニルアセチレンのような、立体的に嵩高い反応基質の水素化はリンドラー触媒では困難であるが、本特許記載の触媒系では、効率的に水素化反応が進行する。
【００８５】
［実施例８１，８２］
表１３に、実施例８１，８２の結果を示す。実施例８２は、水素化触媒を水素ガスで前処理したあと水素化反応を行った例である。用いた水素化促進剤は水素化促進剤（１）であり、水素化反応の際に還元剤を加えて水素化触媒を調製した。水素化反応はＳ／Ｃ＝２００００の条件で実施した。なお、これらの実施例における水素化反応の操作は実施例２４に準じて行った。
【００８６】
【表１３】
0005507525.tif 000014
【００８７】
実施例８１と実施例８２との比較から、水素化触媒の水素前処理を行うことによって、水素化触媒の活性が向上する傾向が見られた。
【００８８】
［実施例８３〜８５，比較例１，２］
表１４に、実施例６７，４８，８３〜８５及び比較例１，２の結果を示す。実施例８３〜８５は高Ｓ／Ｃ条件下にて４−オクチンの水素化を実施した例である。なお、これらの実施例における水素化反応の操作は実施例２４に準じて行った。
【００８９】
【表１４】
0005507525.tif 000015
【００９０】
実施例６７，４８，８３〜８５はいずれもＬｉｎｄｌａｒ触媒を用いた比較例１やＣａｕｂｅｒｅ触媒を用いた比較例２に比べて活性が極めて高く、シス選択性やＴＯＮも凌駕することがわかった。また、実施例８３では、水素化促進剤（１）を水素化触媒の構成要素として用いた場合に、Ｓ／Ｃ＝１００，０００の条件でも水素化反応が１０分間で進行し、ＴＯＦが１６７ｓｅｃ-1に達した。実施例８５では、Ｓ／Ｃ＝１１，０００，０００の条件で水素化促進剤（１）を水素化触媒の構成要素として用いた場合に、ＴＯＮが８４１．５×１０4に達した。
【産業上の利用可能性】
【００９１】
本発明は、主に化学産業に利用可能であり、例えば医薬品や農薬の中間体として利用される種々のシスアルケンを製造する際に利用することができる。